(57)【要約】【課題】  長期間に亘り寸法安定性に優れ、特に大画面ＬＣＤ用として好適である偏光板及び液晶表示装置の提供。【解決手段】  偏光フィルムの両面に保護フィルムを有し、少なくとも液晶セルを有する液晶表示装置に用いられる偏光板であって、前記偏光板における液晶セルの面側の保護フィルムが等方性フィルムであり、かつ前記偏光板における他方の面側の保護フィルムが溶融成膜フィルムであることを特徴とする偏光板である。該等方性フィルムがセルロース系フィルムから選択される態様、溶融成膜フィルムがポリエステル系樹脂フィルムから選択される態様などが好ましい。【選択図】        図１
2006039420.tif 000002
【特許請求の範囲】
【請求項１】
偏光フィルムの両面に保護フィルムを有し、少なくとも液晶セルを有する液晶表示装置に用いられる偏光板であって、前記偏光板における液晶セルの面側の保護フィルムが等方性フィルムであり、かつ前記偏光板における他方の面側の保護フィルムが溶融成膜フィルムであることを特徴とする偏光板。
【請求項２】
等方性フィルムが、セルロース系フィルムから選択される請求項１に記載の偏光板。
【請求項３】
溶融成膜フィルムが、ポリエステル系樹脂フィルムから選択される請求項１から２のいずれかに記載の偏光板。
【請求項４】
ポリエステル系樹脂フィルムが、ポリエチレンテレフタレートフィルム及びポリエチレンナフタレートフィルムのいずれかである請求項３に記載の偏光板。
【請求項５】
等方性フィルムの厚みが、溶融成膜フィルムの厚みよりも薄い請求項１から４のいずれかに記載の偏光板。
【請求項６】
ポリエステル系樹脂フィルムの示差走査熱量計（ＤＳＣ）で測定したガラス転移温度（Ｔｇ）におけるエンタルピー変化ΔＨが０．３Ｊ／ｇ以上である請求項３から５のいずれかに記載の偏光板。
【請求項７】
ポリエステル系樹脂フィルムが、該ポリエステル系樹脂フィルムのガラス転移温度（Ｔｇ）−２０℃以下の温度でアニーリング処理されてなる請求項６に記載の偏光板。
【請求項８】
偏光フィルムが、ポリビニルアルコール系フィルムにヨウ素を吸着させて延伸したヨウ素・ポリビニルアルコール系の偏光フィルムである請求項１から７のいずれかに記載の偏光板。
【請求項９】
少なくとも一対の電極及び該電極間に封入される液晶分子を有する液晶セルと、該液晶セルの両面に配される偏光板とを備えてなり、前記偏光板が請求項１から８のいずれかに記載の偏光板であることを特徴とする液晶表示装置。
【発明の詳細な説明】
【技術分野】
【０００１】
本発明は、長期間に亘り寸法安定性に優れ、特に大画面液晶ディスプレイ用として好適な偏光板及び該偏光板を用いた液晶表示装置に関する。
【背景技術】
【０００２】
従来より、ＬＣＤ用偏光板としては、ヨウ素・ポリビニルアルコール系の偏光フィルムの両面を三酢酸セルロース（ＴＡＣ）フィルムで挟み込んだものが主流である（特許文献１参照）。この偏光板の製造方法としては、水系でヨウ素・ポリビニルアルコール系偏光フィルムの延伸工程を行い、該偏光フィルムを連続的に三酢酸セルロース（ＴＡＣ）フィルムで挟持する挟み込み工程を含んでなる。該挟み込み工程において、偏光フィルム中の残留水分を三酢酸セルロース（ＴＡＣ）フィルムが吸収するので、工程適正が良好であり、低コストで偏光度の高い偏光板を製造できる。
しかし、前記偏光板では、三酢酸セルロースフィルムの特性である高吸湿性を有するため、長期使用により寸法安定性が低下し、特に、大画面ＬＣＤにおいては画面周辺部において長期収縮が生じ、それが原因となって、偏光板のヨウ素配向が乱れ、光漏れが生じてしまうという問題がある。
【０００３】
前記問題を解決するため、ドライ工程で製造できる染料系の偏光フィルムが提案されている（特許文献２〜４参照）。しかし、染料系の偏光フィルムは、前記ヨウ素・ポリビニルアルコール系の偏光フィルムに比べて偏光度が小さく、大画面ＬＣＤに要求される高コントラストを達成することが困難であるという問題がある。
【０００４】
したがって長期間に亘り寸法安定性に優れ、特に大画面ＬＣＤ用として好適に用いられる偏光板及び該偏光板を用いた高視野角、高コントラスト、高画質な表示特性を示す大画面の液晶表示装置は提供されておらず、その速やかな開発が望まれているのが現状である。
【０００５】
【特許文献１】特開平６−５１１２０号公報
【特許文献２】特開２０００−３２９９３６号公報
【特許文献３】特開２００２−８２２２２号公報
【特許文献４】特開２００２−９０５２８号公報
【発明の開示】
【発明が解決しようとする課題】
【０００６】
本発明は、かかる現状に鑑みてなされたものであり、従来における前記諸問題を解決し、以下の目的を達成することを課題とする。即ち、本発明は、長期間に亘って寸法安定性に優れ、特に大画面ＬＣＤ用として好適に用いられる偏光板及び該偏光板を用いた高視野角、高コントラスト、高画質な表示特性を示す大画面の液晶表示装置を提供することを目的とする。
【課題を解決するための手段】
【０００７】
前記課題を解決するため本発明者らが、鋭意検討を重ねた結果、以下の知見を得た。即ち、偏光板の両面における保護フィルムのうち、等方性が求められるのは液晶セルの面側の一方であればよく、他方の面側の保護フィルムは溶融成膜フィルムである方が、長期寸法安定性の高い偏光板が得られ、特に、大画面ＬＣＤ用として好適に用いられるという知見である。
【０００８】
本発明は、本発明者らの前記知見に基づくものであり、前記課題を解決するための手段としては、以下の通りである。即ち、
＜１＞  偏光フィルムの両面に保護フィルムを有し、少なくとも液晶セルを有する液晶表示装置に用いられる偏光板であって、前記偏光板における液晶セルの面側の保護フィルムが等方性フィルムであり、かつ前記偏光板における他方の面側の保護フィルムが溶融成膜フィルムであることを特徴とする偏光板である。
＜２＞  等方性フィルムが、セルロース系フィルムから選択される前記＜１＞に記載の偏光板である。
＜３＞  溶融成膜フィルムが、ポリエステル系樹脂フィルムから選択される前記＜１＞から＜２＞のいずれかに記載の偏光板である。
＜４＞  ポリエステル系樹脂フィルムが、ポリエチレンテレフタレートフィルム及びポリエチレンナフタレートフィルムのいずれかである前記＜３＞に記載の偏光板である。
＜５＞  等方性フィルムの厚みが、溶融成膜フィルムの厚みよりも薄い前記＜１＞から＜４＞のいずれかに記載の偏光板である。
＜６＞  ポリエステル系樹脂フィルムの示差走査熱量計（ＤＳＣ）で測定したガラス転移温度（Ｔｇ）におけるエンタルピー変化ΔＨ０．３Ｊ／ｇ以上である前記＜３＞から＜５＞のいずれかに記載の偏光板である。
＜７＞  ポリエステル系樹脂フィルムが、該ポリエステル系樹脂フィルムのガラス転移温度（Ｔｇ）−２０℃以下の温度でアニーリング処理されてなる前記＜６＞に記載の偏光板である。
＜８＞  偏光フィルムが、ポリビニルアルコール系フィルムにヨウ素を吸着させて延伸したヨウ素・ポリビニルアルコール系の偏光フィルムである前記＜１＞から＜７＞のいずれかに記載の偏光板である。
＜９＞  少なくとも一対の電極及び該電極間に封入される液晶分子を有する液晶セルと、該液晶セルの両面に配される偏光板とを備えてなり、前記偏光板が前記＜１＞から＜８＞のいずれかに記載の偏光板であることを特徴とする液晶表示装置である。
【０００９】
本発明の偏光板は、偏光フィルムの両面に保護フィルムを有し、少なくとも液晶セルを有する液晶表示装置に用いられる偏光板であって、前記偏光板における液晶セルの面側の保護フィルムが等方性フィルムであり、かつ前記偏光板における他方の面側の保護フィルムが溶融成膜フィルムである。その結果、大画面ＬＣＤであっても、長期間に亘って寸法安定性に優れ、光漏れが生じることのないものである。
【００１０】
本発明の液晶表示装置は、少なくとも一対の電極及び該電極間に封入される液晶分子を有する液晶セルと、該液晶セルの両面に配される偏光板とを備えてなり、前記偏光板として前記本発明の偏光板を用いているので、高視野角、高コントラスト、高画質な表示特性を示す大画面の液晶表示装置を提供することが可能となる。
【発明の効果】
【００１１】
本発明によると、従来における前記問題を解決でき、長期間に亘って寸法安定性に優れ、特に大画面ＬＣＤ用として好適に用いられる偏光板及び該偏光板を用いた高視野角、高コントラスト、高画質な表示特性を示す大画面の液晶表示装置が提供できる。
【発明を実施するための最良の形態】
【００１２】
（偏光板）
本発明の偏光板は、偏光フィルムの両面に保護フィルムを有し、少なくとも液晶セルを有する液晶表示装置に用いられる偏光板であって、前記偏光板における液晶セルの面側の保護フィルムが等方性フィルムであり、かつ前記偏光板における他方の面側の保護フィルムが溶融成膜フィルムであり、更に必要に応じてその他の部材を有してなる。
【００１３】
ここで、図１は、本発明の偏光板１０の一例を示す概略断面図を示し、偏光フィルム１の両面に上側保護フィルム３及び下側保護フィルム４が接着層（不図示）により貼着されている。この図１における偏光板１０では、図示を省略しているが、下側保護フィルム４の下方に液晶表示装置の液晶セルが配置されている。したがって、液晶セル側の下側保護フィルム４には等方性フィルム（例えば、セルロース系フィルム）が用いられ、最表面側の上側保護フィルム３には溶融成膜フィルム（例えば、ポリエステル系樹脂フィルム）が用いられる。
【００１４】
−偏光フィルム−
前記偏光フィルムとしては、特に制限はなく、目的に応じて適宜選択することができ、例えば、ポリビニルアルコール系フィルム、部分ホルマール化ポリビニルアルコール系フィルム、エチレン・酢酸ビニル共重合体系部分ケン化フィルム等の親水性高分子フィルムにヨウ素を吸着させて延伸したフィルムが好適であり、これらの中でも、ポリビニルアルコールフィルムにヨウ素を吸着させて延伸したヨウ素・ポリビニルアルコール（ＰＶＡ）系の偏光フィルムが消光比、コストの点で特に好ましい。
【００１５】
前記ヨウ素・ポリビニルアルコール系の偏光フィルムの製造方法としては、ポリビニルアルコールを水又は有機溶媒に溶解した原液を流延成膜して、浴中で延伸（湿式延伸）してヨウ素染色するか、延伸と染色を同時に行うか、染色して延伸した後、ホウ素化合物処理する方法などが挙げられる。
前記原液調製に際して使用される溶媒としては、例えば、水、ジメチルスルホキシド、Ｎ−メチルピロリドン、グリセリン、エチレングリコール、プロピレングリコール、ジエチレングリコール、トリエチレングリコール、テトラエチレングリコール、トリメチロールプロパン等の多価アルコール；エチレンジアミン、ジエチレントリアミン等のアミン類；又はこれらの混合物が挙げられる。
前記延伸は一軸方向に３．５倍以上が好ましく、４．５倍以上がより好ましい。この場合、直角方向にも延伸（幅方向の収縮を防止する程度或いはそれ以上の延伸）を行っても差し支えない。前記延伸温度は、３０〜１３０℃の範囲が好ましい。
なお、前記ポリビニルアルコール系フィルムの延伸は、上記湿式延伸に限定されるものではなく、目的に応じて適宜選択することができ、例えば、湿式浴に浸漬する前に延伸する乾式延伸方法等の他の延伸方法を採用してもよい。
【００１６】
前記ポリビニルアルコール系フィルムへのヨウ素による染色、つまりヨウ素の吸着はフィルムにヨウ素を含有する液体を接触させることによって行われる。通常は、ヨウ素−ヨウ化カリウムの水溶液が用いられる。ヨウ素の濃度は０．１〜２．０ｇ／ｌ、ヨウ化カリウムの濃度は１０〜５０ｇ／ｌが好ましい。また、ヨウ素／ヨウ化カリウムの質量比は２０〜１００が好ましい。前記染色時間は３０〜５００秒程度が好適である。
【００１７】
−保護フィルム−
前記保護フィルムとしては、液晶表示装置の液晶セルの面側では等方性フィルムが用いられ、かつ他方の面（最表面又は最裏面）側では溶融成膜フィルムが用いられる。これは、溶融成膜フィルムが吸湿性が小さいからである。
ここで、本発明において、前記等方性フィルムとは、面方向全方向に対して複屈折が無視できるほどに小さいフィルムを意味する。また、本発明において、前記溶融成膜フィルムとは、フィルム化するポリマーを単独で溶融させて、該溶融物をスリットダイから押し出し、冷却することにより得られるフィルムを意味する。
【００１８】
前記等方性フィルムとしては、セルロース系フィルムが好適である。このように等方性フィルムとしてセルロース系フィルムを選択する理由は、ヨウ素・ポリビニルアルコール（ＰＶＡ）系の偏光フィルムの湿式延伸工程において、連続的に延伸直後のＰＶＡ膜を挟み込んでも残留水分をセルロースフィルムが吸収してくれるという効果を有するからである。
前記セルロース系フィルムとしては、特に制限はなく、目的に応じて適宜選択することができ、例えば、三酢酸セルロース（ＴＡＣ）フィルム、セルロースアセテートブチレートフィルム、セルロースプロピオネートフィルムなどが挙げられ、これらの中でも、量産性、コストの点で三酢酸セルロースフィルムが好ましい。
【００１９】
前記セルロース系フィルムとしては、適宜合成したものを使用してもよいし、市販品を使用してもよい。該市販品としては、例えば、フジタック（富士写真フイルム株式会社製）などが好適に挙げられる。
【００２０】
前記等方性フィルムの厚みは、前記溶融成膜フィルムの厚みよりも薄いことが、等方性フィルムの寸法変化応力の発現率を押さえ込むことができる点で好ましく、厚み比率（等方性フィルム／溶融成膜フィルム）は１．０未満が好ましく、０．７以下がより好ましい。
【００２１】
前記溶融成膜フィルムとしては、特に制限はなく、目的に応じて適宜選択することができるが、量産性、コストの点でポリエステル系樹脂フィルムが好ましい。
【００２２】
前記ポリエステル系樹脂フィルムとしては、特に制限はなく、目的に応じて適宜選択することができ、例えば、ポリエチレンテレフタレートフィルム、ポリエチレンナフタレートフィルム、ポリブチレンテレフタレートフィルム、ポリエチレンテレフタレート−イソフタレート共重合体フィルム、などが挙げられ、これらの中でも、ポリエチレンテレフタレートフィルム、ポリエチレンナフタレートフィルムが特に好ましい。
【００２３】
前記ポリエステル系樹脂フィルムとしては、適宜合成したものを使用してもよいし、市販品を使用してもよい。該市販品としては、例えば、ルミラー（東レ株式会社製）などが好適に挙げられる。
【００２４】
前記ポリエステル系樹脂フィルムの示差走査熱量計（ＤＳＣ）で測定したガラス転移温度（Ｔｇ）におけるエンタルピー変化ΔＨは０．３Ｊ／ｇ以上が好ましい。前記ΔＨが０．３Ｊ／ｇ未満であると、長期寸法安定性が不十分となり、経時変化によってＬＣＤ画面端部で光漏れが生じてしまうことがある。
ここで、前記ガラス転移温度（Ｔｇ）におけるエンタルピー変化ΔＨは、例えば、示差走査熱量計（ＤＳＣ）測定の吸熱ピーク面積から求めることができる。
【００２５】
前記ポリエステル系樹脂フィルムは、上述したように、エンタルピー変化ΔＨが０．３Ｊ／ｇ以上を満たすため、該ポリエステル系樹脂フィルムのガラス転移温度（Ｔｇ）−２０℃以下の温度でアニーリング処理（ＢＴＡ処理、ｂｅｌｏｗ  Ｔｇ  ａｎｎｅａｌｉｎｇ処理）されたものであることが好ましく、前記アニーリング処理は、例えば、５０〜７０℃にて１時間〜４８時間で行うことが好ましい。
【００２６】
（偏光板の製造方法）
前記偏光板の製造方法としては、特に制限はなく、目的に応じて適宜選択することができるが、ロール形態で供給される長尺の偏光フィルムに対し、保護フィルムを長手方向が一致するようにして連続して貼り合わせることが好ましい。
【００２７】
前記貼り合わせ方法としては、特に制限はなく、目的に応じて適宜選択することができ、例えば、透明接着層を介した接着処理、透明粘着層を介した接合処理などが挙げられる。
前記透明接着層としては、特に制限はなく、目的に応じて適宜選択することができ、構成部材の光学特性変化を防止する観点から、接着処理時の硬化や乾燥の際に高温のプロセスを要しないものが好ましく、長時間の硬化処理や乾燥時間を要しないものがより好ましい。
前記透明粘着層の材料としては、特に制限はなく、目的に応じて適宜選択することができるが、アクリル系ポリマー、シリコーン系ポリマー、ポリエステル樹脂、ポリウレタン樹脂、ポリエーテル樹脂、合成ゴムなどが挙げられ、これらの中でも、光学的透明性や粘着特性、耐候性などの観点からアクリル系ポリマーがより好ましい。
【００２８】
（液晶表示装置）
本発明の液晶表示装置は、少なくとも一対の電極及び該電極間に封入される液晶分子を有する液晶セルと、該液晶セルの両面に配される偏光板とを備え、前記偏光板として前記本発明の偏光板を用いてなり、更に必要に応じてその他の部材を有してなる。
【００２９】
前記液晶素子の表示モードとしては、特に制限はなく、目的に応じて適宜選択することができ、例えば、ＴＮ（Ｔｗｉｓｔｅｄ  Ｎｅｍａｔｉｃ）モード、ＶＡ（Ｖｅｒｔｉｃａｌ  Ａｌｉｇｎｍｅｎｔ）モード、ＩＰＳ（Ｉｎ−Ｐｌａｎｅ  Ｓｗｉｔｃｈｉｎｇ）モード、ＯＣＢ（Ｏｐｔｉｃａｌｌｙ  Ｃｏｍｐｅｎｓａｔｏｒｙ  Ｂｅｎｄ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モードなどが挙げられるが、これらの中でも、高コントラスト比であることなどから、ＴＮモードが好適に挙げられる。
【００３０】
ここで、図２は、本発明の液晶表示装置の一例を示す概略構成図である。
図２に示すように、液晶表示装置１００は、対向配置される一対の上側偏光板１０１及び下側偏光板１０２の間に配置される液晶素子１３０（液晶セル）を備えてなる。上側偏光板１０１及び下側偏光板１０２の液晶セル側となる下側保護フィルム４はセルロース系フィルムである。最表面（又は最裏面）となる上側保護フィルム３はポリエステル系樹脂フィルムである。ここで、前記セルロース系フィルムの厚みは、前記ポリエステル系樹脂フィルムの厚みよりも薄くなるように形成されている。
【００３１】
前記液晶素子１３０は、ガラス基板よりなる上側基板１３１と下側基板１３２とが対向配置され、これらの上側基板１３１及び下側基板１３２の間には液晶１３６が封入されている。前記上側基板１３１及び下側基板１３２の対向面には、不図示の画素電極、回路素子（薄膜トランジスタ（ＴＦＴ））１４４等が形成されている。前記上側基板１３１及び下側基板１３２の液晶１３６が接する対向面には上側配向膜１４２及び下側配向膜１４３が形成されている。該配向膜の前記液晶１３６が接する面上は、液晶分子の配列方向を揃えるために、ラビング処理が施されている。図２中１４０は、カラーフィルタ、１４１はスペーサをそれぞれ表す。
【００３２】
前記その他の構成としては、特に制限はなく、目的に応じて適宜選択することができるが、前記偏光板の片面又は両面に有する透明保護膜、反射防止膜、防眩処理膜などが挙げられる。
【００３３】
前記反射防止膜としては、特に制限はなく、目的に応じて適宜選択することができ、例えば、フッ素系ポリマーのコート膜、多層金属蒸着膜等の光干渉性の膜、などが挙げられる。
前記防眩処理膜としては、特に制限はなく、目的に応じて適宜選択することができ、例えば、微粒子含有の樹脂塗工膜、エンボス加工、サンドブラスト加工、エッチング加工等の適宜な方式で表面に微細凹凸構造が付与された膜などが挙げられる。
【００３４】
本発明の液晶表示装置は、長期間に亘り寸法安定性に優れ、光漏れのない本発明の前記偏光板を用いているので、高視野角、高コントラスト、高画質な表示特性を示す大画面の液晶表示装置を提供することができる。
【実施例】
【００３５】
以下、本発明の実施例について説明するが、本発明はこれらの実施例に何ら限定されるものではない。
【００３６】
（比較例１）
−偏光板の作製−
厚さ７５μｍの長尺ポリビニルアルコールフィルム（株式会社クラレ製、９Ｐ７５Ｒ）をガイドロールを介して連続搬送しつつ、ヨウ素とヨウ化カリウム配合の染色浴（３０℃）に浸漬して染色処理と２．５倍の延伸処理を施した後、ホウ酸とヨウ化カリウムを添加した酸性浴（６０℃）中において合計で５倍となる延伸処理と架橋処理を施した。得られた厚み約３０μｍのヨウ素・ＰＶＡ偏光フィルムを乾燥機中で、５０℃にて３０分間乾燥させた。以上により、ヨウ素・ＰＶＡ偏光フィルムを作製した。
【００３７】
次に、トリアセチルセルロース（ＴＡＣ）の塩化メチレン溶液を、鏡面加工したステンレス板上に均一に塗布し、５０℃にて５分間予備乾燥させた後、ステンレス板より剥離し、フィルムに応力がかからない状態で１５０℃にて１０分間乾燥させて、厚さ７０μｍの保護フィルムを作製した。
得られたヨウ素・ＰＶＡ偏光フィルムの両面に、厚さ２０μｍのアクリル系粘着層を介して、前記保護フィルムを接着した。以上により、比較例１の偏光板を作製した。
【００３８】
（実施例１）
−偏光板の作製−
比較例１において、ヨウ素・ＰＶＡ偏光フィルムの液晶セルと貼り合わせない側の面に厚さ１００μｍのポリエステル系樹脂フィルム（ルミラー、東レ株式会社製、エンタルピー変化ΔＨ＝０．２Ｊ／ｇ）を厚さ２０μｍのアクリル系粘着層を介して接着した以外は、比較例１と同様にして、実施例１の偏光板を作製した。
【００３９】
（実施例２）
−偏光板の作製−
実施例１において、ポリエステル系樹脂フィルム（ルミラー、東レ株式会社製、エンタルピー変化ΔＨ＝０．２Ｊ／ｇ）の厚みを７０μｍとした以外は、実施例１と同様にして、実施例２の偏光板を作製した。
【００４０】
（実施例３）
−偏光板の作製−
実施例１において、厚さ１００μｍのポリエステル系樹脂フィルム（ルミラー、東レ株式会社製）を７０℃にて２４時間アニーリング処理（ＢＴＡ処理、ｂｅｌｏｗ  Ｔｇ  ａｎｎｅａｌｉｎｇ処理）したポリエステル系樹脂フィルム（エンタルピー変化ΔＨ＝０．６Ｊ／ｇ）を用いた以外は、実施例１と同様にして、実施例３の偏光板を作製した。
【００４１】
（比較例２）
−偏光板の作製−
比較例１において、ヨウ素・ＰＶＡ偏光フィルムの両面に厚さ５０μｍのポリエステル系樹脂フィルム（ルミラー、東レ株式会社製、エンタルピー変化ΔＨ＝０．２Ｊ／ｇ）を厚さ２０μｍのアクリル系粘着層を介して接着した以外は、比較例１と同様にして、比較例２の偏光板を作製した。
【００４２】
次に、得られた実施例１〜３及び比較例１〜２の各偏光板を縦４０ｃｍ×横５０ｃｍの大きさに切り取ったサンプルについて、以下のようにして、周辺部の収縮率、及び光漏れについて評価した。結果を表１に示す。
【００４３】
＜周辺部の収縮率の測定＞
各偏光板について、９０℃にて１２０時間の加熱試験を行った前後における寸法変化率を下記数式１から求めた。
【数１】
2006039420.tif 000003
【００４４】
＜光漏れの評価方法＞
偏光板の経時配向乱れによる光漏れは、図３（Ａ）に示す塗り潰し部分に顕著に顕れる。そこで、光漏れの評価方法としては、縦４０ｃｍ×横５０ｃｍの各偏光板をクロスニコルに貼り合わせ、該偏光板をガラス板上に貼り付けた。なお、貼り付けにはアクリル系接着剤を使用した。次に、図３（Ｂ）に示す、Ａ、Ｂ、Ｄ、Ｅ（これらはすべて端部から１ｃｍ内側の位置）、及びＣ（中央部）の各点での輝度比率をＴＡ、ＴＢ、ＴＣ、ＴＤ、及びＴＥとすると、エッジ部（Ａ、Ｂ、Ｄ、Ｅ）の輝度比率と中央部（Ｃ）の輝度比率の差である光漏れＸは、下記数式２から求めることができ、下記基準により光漏れを評価した。なお、ここで定義した光漏れは、各偏光板を９０℃にて１２０時間の加熱試験後、測定した数値から算出したものである。
〔数式２〕
光漏れＸ＝〔（ＴＡ＋ＴＢ＋ＴＤ＋ＴＥ）／４〕−ＴＣ
なお、Ｔは、〔輝度（クロスニコル）／輝度（平行ニコル）〕×１００、つまり、クロスニコルと平行ニコルの輝度比率（％）を意味する。
〔評価基準〕
○：０％＜Ｘ≦０．３％
×：０．３％＜Ｘ
【００４５】
【表１】
2006039420.tif 000004
注１：比較例２のサンプルは、ヨウ素・ＰＶＡ偏光フィルムの両面がポリエステル系樹脂フィルムであるため、作製当初から光漏れが大きかった。
【００４６】
（実施例４）
−液晶表示装置の作製−
実施例１〜３及び比較例１〜２の各偏光板を用いて、公知の方法（特開平１１−２４８９２１号公報）により液晶表示装置を作製した。得られた各液晶表示装置について、表示性能を評価したところ、比較例１〜２の液晶表示装置と比較して、実施例１〜３の液晶表示装置は、長期間に亘り寸法安定性に優れ、光漏れのない本発明の前記偏光板を用いているので、高視野角、高コントラスト、高画質な表示特性を示すことが確認できた。
【産業上の利用可能性】
【００４７】
本発明の偏光板は、長期間に亘って寸法安定性に優れ、光漏れが生じることがなく、パソコン用モニター、ノートパソコン、テレビモニター等の大画面用液晶ディスプレイ（ＬＣＤ）などに好適に用いることができる。
【図面の簡単な説明】
【００４８】
【図１】図１は、本発明の偏光板の一例を示す概略断面図である。
【図２】図２は、本発明の液晶表示装置の一例を示す概略断面図である。
【図３】図３（Ａ）及び図３（Ｂ）は、光漏れの評価方法を説明するための説明図である。
【符号の説明】
【００４９】
１      偏光フィルム
３      上側保護フィルム
４      下側保護フィルム
１０      偏光板
１００      液晶表示装置
１０１      上側偏光板
１０２      下側偏光板
１３０      液晶セル
１３１      上側基板
１３２      下側基板
１３６      液晶
１４０      カラーフィルタ
１４１      スぺーサ
１４２      上側配向膜
１４３      下側配向膜
１４４      薄膜トランジスタ（ＴＦＴ）
【図１】
2006039420.tif 000005
【図２】
2006039420.tif 000006
【図３】
2006039420.tif 000007